(57)【要約】【課題】導電部をセラミックス基板に強固に接合できる導電性ペーストを提供する。【解決手段】焼成温度を超える融点を有する高融点金属粒子と、焼成温度で溶融し、かつ７００℃以下の融点を有する溶融金属粒子と、活性金属を含む活性金属粒子と、有機ビヒクルとを組み合わせて、導電性ペーストを調製する。この導電性ペーストは、焼成温度で溶融し、かつ４００℃以下の融点を有する合金を含まない。前記溶融金属粒子が、Ｍｇ、Ａｌ、Ｚｎ、Ｉｎ、Ｓｎ、Ｂｉ、Ｐｂ及びＳｂから選択された少なくとも１種を含んでいてもよい。前記活性金属粒子において、活性金属は、Ｔｉ及び／又はＺｒであってもよい。前記活性金属粒子は、水素化チタン粒子、ホウ化チタン粒子及び水素化ジルコニウム粒子からなる群より選択された少なくとも１種であってもよい。前記高融点金属粒子は、Ｃｕ、Ａｇ及びＮｉからなる群より選択された少なくとも１種の金属又はこの金属を含む合金で形成されていてもよい。【選択図】なし【特許請求の範囲】
【請求項１】
焼成温度を超える融点を有する高融点金属粒子と、焼成温度で溶融し、かつ７００℃以下の融点を有する溶融金属粒子と、活性金属を含む活性金属粒子と、有機ビヒクルとを含むとともに、焼成温度で溶融し、かつ４００℃以下の融点を有する合金を含まない導電性ペースト。
【請求項２】
溶融金属粒子が、Ｍｇ、Ａｌ、Ｚｎ、Ｉｎ、Ｓｎ、Ｂｉ、Ｐｂ及びＳｂから選択された少なくとも１種を含む請求項１記載の導電性ペースト。
【請求項３】
活性金属が、Ｔｉ及び／又はＺｒである請求項１又は２記載の導電性ペースト。
【請求項４】
活性金属粒子が、水素化チタン粒子、ホウ化チタン粒子及び水素化ジルコニウム粒子からなる群より選択された少なくとも１種である請求項３記載の導電性ペースト。
【請求項５】
高融点金属粒子が、Ｃｕ、Ａｇ及びＮｉからなる群より選択された少なくとも１種の金属又はこの金属を含む合金で形成されている請求項１〜４のいずれかに記載の導電性ペースト。
【請求項６】
高融点金属粒子と溶融金属粒子との質量割合が、高融点金属粒子／溶融金属粒子＝９０／１０〜４０／６０である請求項１〜５のいずれかに記載の導電性ペースト。
【請求項７】
活性金属粒子の割合が、高融点金属粒子及び溶融金属粒子の合計１００質量部に対して０．５〜３０質量部である請求項１〜６のいずれかに記載の導電性ペースト。
【請求項８】
溶融金属粒子の中心粒径が０．０１〜３０μｍである請求項１〜７のいずれかに記載の導電性ペースト。
【請求項９】
活性金属粒子の中心粒径が０．１〜１５μｍである請求項１〜８のいずれかに記載の導電性ペースト。
【請求項１０】
高融点金属粒子の中心粒径が０．０１〜１５μｍである請求項１〜９のいずれかに記載の導電性ペースト。
【請求項１１】
セラミックス基板に請求項１〜１０のいずれかに記載の導電性ペーストを付着させる付着工程、及び前記セラミックス基板に付着した前記導電性ペーストを焼成して導電部を形成する焼成工程を含む電子基板の製造方法。
【請求項１２】
焼成工程において、非酸化性ガス又は不活性ガス雰囲気中で導電性ペーストを焼成する
請求項１１記載の製造方法。
【請求項１３】
焼成工程において、窒素雰囲気中で導電性ペーストを焼成する請求項１１又は１２記載の製造方法。
【請求項１４】
焼成工程において、焼成温度が８００〜９５０℃である請求項１１〜１３のいずれかに記載の製造方法。
【請求項１５】
セラミックス基板と、焼成温度以上の融点を有する高融点金属と、焼成温度で溶融し、かつ７００℃以下の融点を有する溶融金属と、活性金属とを含む導電部とを備えた電子基板。
【請求項１６】
セラミックス基板が、アルミナ基板、アルミナ−ジルコニア基板、窒化アルミニウム基板、窒化珪素基板又は炭化珪素基板である請求項１５記載の電子基板。
【請求項１７】
表面メタライズド基板、ビア充填基板又はスルーホール壁面メタライズド基板である請求項１５又は１６記載の電子基板。
【発明の詳細な説明】
【技術分野】
【０００１】
本発明は、セラミックス基板に電極や回路などの導電部を形成して、表面メタライズド基板やビア充填基板、スルーホール壁面メタライズド基板などの電子基板を製造するための導電性ペースト並びにこのペーストを用いて得られた電子基板（導電部付セラミックス基板）及びその製造方法に関する。
【背景技術】
【０００２】
従来、セラミックス基板の表面に電極や回路を形成するペースト材料としてＡｇやＣｕ、Ｎｉ、Ｗなどの金属粒子と低軟化点のガラス粒子（粉末）を有機ビヒクル中に混合した導電性ペーストが一般的に知られている。このタイプの導電性ペーストは、スクリーン印刷などによって所定のパターンを基板表面に印刷した後、焼成工程においてガラス成分の軟化点以上であり、且つ金属の融点以下の温度で加熱して使用される。すなわち、このペーストでは、加熱により溶融軟化したガラス成分がセラミックス基板と濡れて、ペーストと基板とが接合するとともに、金属粉末同士が焼結することで導電部が形成される。このようなガラス粒子を含む導電性ペーストは、その取扱いの容易さから、電子部品や回路基板の製造のためにエレクトロニクス産業の分野で広く用いられてきた。しかし、ガラス成分での接合は、他の接合方法に比べて接合強度の面で見劣りしてしまう点は否めなかった。特に、高出力半導体の放熱目的で用いられることの多い窒化アルミニウム基板や窒化珪素基板などのセラミックス基板に対しては、ガラス成分は濡れ難く、十分な接合強度を得るのは困難であった。そのため、高度な信頼性が求められる用途では、スパッタリングによる薄膜法や活性金属ロウを用いて金属箔や金属板を基板に貼り付ける方法などが取られることも多い。ただし、これらのメタライズ方法ではコストが高く、低コストを要求されるペースト印刷法では接合強度の改善要求は依然として強いものがあった。
【０００３】
特開平５−２２６５１５号公報（特許文献１）では、活性金属種であるＴｉの化合物（水素化チタン）をＡｇ−Ｃｕ合金を主成分とする導電性ペースト中に添加することにより窒化アルミニウム基板とメタライズ層とを強固に接合するメタライズ方法が開示されている。この文献には、焼成は、Ａｇ−Ｃｕ合金及び水素化チタンの分解及び酸化を防ぐために、非酸化性雰囲気中、不活性雰囲気中又は真空雰囲気中で加熱すると記載され、実施例では真空雰囲気中で焼成されている。
【０００４】
この方法では、活性金属やその化合物の粒子は、活性金属単独では基板表面と反応し難いため、適切な溶融成分（Ａｇ−Ｃｕ合金であることが多い）を併せて用いられる。そのため、焼成中に流動し易く、電極や配線などのパターン形成は困難であり、金属板の貼り合わせなどの用途に用いられる場合が多い。さらに、真空中で焼成すれば基板とメタライズ層とが強固に接合し、パターン形状も保持し易い傾向はあるものの、それでも焼成中に溶融したＡｇ−Ｃｕ合金が縮んで端がめくれ上がったり、基板上で小さく丸くなったりしてパターンが崩れる傾向がある。この傾向は、特に窒素雰囲気（非酸化性雰囲気）での焼成において顕著になり、窒素雰囲気下での焼成では、完全にパターンがめくれ上がったり、ボール状に変形し、わずかに接触している部分がかろうじて基板と接合している状態となる。この文献の実施例では真空中で焼成されているのは、このような事情のためであると推定できる。従って、この文献のペーストは、真空焼成では電極や回路などの精細なパターン形状を基板に強固に接合できる可能性があるが、真空焼成はバッチ式であるうえに昇温や降温に非常に時間が要するため、生産性が低く、生産性を向上させるためにコンベア搬送式の窒素焼成を行うと、メタライズ層が縮むため、電極や回路などの精細なパターン形状を保持するのが困難である。
【０００５】
また、特開２０００−２４６４８２号公報（特許文献２）には、Ａｇ−Ｃｕ合金粒子と、表面が銅で被覆されたチタン粒子とを金属成分として含有するろう材ペーストが開示されている。この文献には、従来の水素化チタンでは、約４００〜５００℃で水素とチタンとに分解され、反応性の高いチタンがペースト中に含まれる有機物の分解ガスの酸素や炭素と反応してセラミックス部材との接合が阻害されていたと記載されている。
【０００６】
これに対して、特許文献１には、水素化チタンは７００℃まで安定と記載されているが、いずれにしても焼成温度が８５０℃程度の高温であるため、焼成時に酸素や炭素、窒素などのガスに曝されると十分に機能できず、前記ガスのない真空中で焼成するのが通常であった。
【先行技術文献】
【特許文献】
【０００７】
【特許文献１】特開平５−２２６５１５号公報（請求項１及び２、段落［０００５］［０００７］、実施例）
【特許文献２】特開２０００−２４６４８２号公報（請求項１、段落［０００６］［００１７］）
【発明の概要】
【発明が解決しようとする課題】
【０００８】
従って、本発明の目的は、導電部をセラミックス基板に強固に接合できる導電性ペースト並びにこのペーストを用いて得られた電子基板及びその製造方法を提供することにある。
【０００９】
本発明の他の目的は、非酸化性又は不活性雰囲気中で焼成しても、精細なパターンをセラミックス基板に強固に接合できる導電性ペースト並びにこのペーストを用いて得られた電子基板及びその製造方法を提供することにある。
【課題を解決するための手段】
【００１０】
本発明者らは、前記課題を達成するため鋭意検討した結果、焼成温度を超える融点を有する高融点金属粒子と、焼成温度で溶融し、かつ７００℃以下の融点を有する溶融金属粒子と、活性金属を含む活性金属粒子と、有機ビヒクルとを組み合わせた導電性ペーストをセラミックス基板に塗布又は充填して焼成すると、導電部をセラミックス基板に強固に接合できることを見出し、本発明を完成した。
【００１１】
すなわち、本発明の導電性ペーストは、焼成温度を超える融点を有する高融点金属粒子と、焼成温度で溶融し、かつ７００℃以下の融点を有する溶融金属粒子と、活性金属を含む活性金属粒子と、有機ビヒクルとを含むとともに、焼成温度で溶融し、かつ４００℃以下の融点を有する合金を含まない。前記溶融金属粒子は、Ｍｇ、Ａｌ、Ｚｎ、Ｉｎ、Ｓｎ、Ｂｉ、Ｐｂ及びＳｂから選択された少なくとも１種を含んでいてもよい。前記活性金属粒子において、活性金属は、Ｔｉ及び／又はＺｒであってもよい。前記活性金属粒子は、水素化チタン粒子、ホウ化チタン粒子及び水素化ジルコニウム粒子からなる群より選択された少なくとも１種であってもよい。前記高融点金属粒子は、Ｃｕ、Ａｇ及びＮｉからなる群より選択された少なくとも１種の金属又はこの金属を含む合金で形成されていてもよい。前記高融点金属粒子と前記溶融金属粒子との質量割合は、高融点金属粒子／溶融金属粒子＝９０／１０〜４０／６０程度である。前記活性金属粒子の割合は、高融点金属粒子及び溶融金属粒子の合計１００質量部に対して０．５〜３０質量部程度である。前記溶融金属粒子の中心粒径は０．０１〜３０μｍである。前記活性金属粒子の中心粒径は０．１〜１５μｍ程度である。前記高融点金属粒子の中心粒径は０．０１〜１５μｍ程度である。
【００１２】
本発明には、セラミックス基板に前記導電性ペーストを付着させる付着工程、及び前記セラミックス基板に付着した前記導電性ペーストを焼成して導電部を形成する焼成工程を含む電子基板の製造方法も含まれる。前記焼成工程において、非酸化性ガス又は不活性ガス（特に窒素）雰囲気中で導電性ペーストを焼成してもよい。前記焼成工程において、焼成温度が８００〜９５０℃程度である。
【００１３】
本発明には、セラミックス基板と、焼成温度以上の融点を有する高融点金属と、焼成温度で溶融し、かつ７００℃以下の融点を有する溶融金属と、活性金属とを含む導電部とを備えた電子基板も含まれる。前記セラミックス基板は、アルミナ基板、アルミナ−ジルコニア基板、窒化アルミニウム基板、窒化珪素基板又は炭化珪素基板であってもよい。本発明の電子基板は、表面メタライズド基板、ビア充填基板又はスルーホール壁面メタライズド基板であってもよい。
【発明の効果】
【００１４】
本発明では、焼成温度以上の融点を有する高融点金属粒子と、焼成温度で溶融し、かつ７００℃以下の融点を有する溶融金属粒子と、活性金属を含む活性金属粒子と、有機ビヒクルとを組み合わせているため、導電部をセラミックス基板に強固に接合でき、特に、非酸化性又は不活性雰囲気中で焼成しても、精細なパターン形状を崩すことなく、セラミックス基板に強固に接合できる。
【発明を実施するための形態】
【００１５】
［導電性ペースト］
本発明の導電性ペーストは、焼成温度以上の融点を有する高融点金属粒子と、焼成温度で溶融し、かつ７００℃以下の融点を有する溶融金属粒子と、活性金属を含む活性金属粒子と、有機ビヒクルとを含む。本発明の導電性ペーストを用いると、セラミックス基板に導電部が強固に接合できる理由は次のように推定できる。すなわち、ペースト中に含まれる溶融金属粒子が低温で溶融して活性金属粒子の表面を覆うことによって、高温でも活性金属やその化合物が周辺に存在するガス（焼成雰囲気ガスの窒素や有機ビヒクルが分解して発生する炭素など）と反応するのを防止していると推定できる。このような作用によって、活性金属は非酸化性又は不活性雰囲気（例えば、窒素雰囲気）中でも高温までその活性を保持でき、溶融金属成分中に活性を保持した活性金属が含まれることで溶融金属はセラミック基板に濡れて活性金属とセラミックス基板との間で反応することが可能となり、メタライズ膜のめくれ上がりや収縮も抑制されると推定できる。なお、溶融金属は、文字通り液化流動しているのでパターンのめくれ上がりや丸く縮んでしまう現象、又は反対に基板に濡れすぎてパターンが広がってしまう現象などは、このような作用だけでは完全にコントロールできないと推定できる。そこで、本発明では、溶融金属や活性金属化合物とは別に高融点金属粒子を加えることで、前述のような収縮や広がり現象を抑制している。すなわち、溶融金属成分が高融点金属粒子の表面にも濡れることで過剰な流動を防いでいると推定できる。溶融金属及び高融点金属の種類よっては焼成中に溶融金属と高融点金属との間で合金化が進んで溶融金属の融点が上昇することを利用して流動化を抑制することも可能である。
【００１６】
（高融点金属粒子）
高融点金属粒子を形成する金属は、焼成温度を超える融点（例えば９５０℃を超え、２５００℃以下）を有していれば、特に限定されない。具体的には、前記金属としては、例えば、Ｃｕ、Ａｇ、Ｎｉ、Ｗ、Ｍｏ、Ａｕ、Ｐｔ、Ｐｄなどが挙げられる。これらの金属は、単独で又は二種以上組み合わせて使用できる。金属粒子は、異種の金属粒子の組み合わせであってもよく、融点が焼成温度以上であれば、二種以上を組み合わせた合金で形成されていてもよい。これらの金属のうち、Ｃｕ、Ａｇ及びＮｉからなる群より選択された少なくとも１種の金属又はこの金属を含む合金が好ましい。
【００１７】
これらの金属粒子のうち、導電性に優れ、かつ比較的融点が低く、８００〜９５０℃の焼成温度で粒子同士が互いに焼結し易い点から、Ｃｕ粒子（融点１０８３℃）、Ａｇ粒子（融点９６０℃）が好ましく、経済性の点から、Ｃｕ粒子が特に好ましい。
【００１８】
高融点金属粒子の形状としては、例えば、球状（真球状又は略球状）、楕円体（楕円球）状、多角体状（多角錘状、正方体状や直方体状など多角方形状など）、板状（扁平状、鱗片状、薄片状など）、ロッド状又は棒状、繊維状、樹針状、不定形状などが挙げられる。高融点金属粒子の形状は、通常、球状、楕円体状、多角体状、不定形状などである。
【００１９】
高融点金属粒子の中心粒径又は平均粒径（Ｄ５０）は、パターン形状の保持性とセラミックス基板に対する密着性とを両立できる点から、例えば０．０１〜１５μｍ（例えば０．０１〜１０μｍ）、好ましくは０．０５〜１０μｍ（例えば０．１〜７μｍ）、さらに好ましくは０．３〜１μｍ（特に０．４〜０．８μｍ）程度である。また、高融点金属粒子の中心粒径は、パターン形状の保持性が重要な用途では、例えば０．０１〜２μｍ（特に０．０５〜１μｍ）程度であってもよく、セラミックス基板に対する密着性が重要な用途では、例えば０．２〜１０μｍ（特に０．３〜８μｍ）程度であってもよい。粒径が小さすぎると、経済性が低下するとともに、ペースト中での分散性も低下する虞があり、大きすぎると、ペーストの印刷性及び分散の均一性が低下する虞がある。
【００２０】
なお、本明細書及び特許請求の範囲では、中心粒径は、レーザー回折散乱式粒度分布測定装置を用いて測定された平均粒径（体積基準）を意味する。
【００２１】
高融点金属粒子の融点は、焼成温度以上の融点であればよく、例えば９５０℃を超えて２５００℃以下であってもよく、好ましくは９５５〜２０００℃、さらに好ましくは９６０〜１５００℃（特に９８０〜１２００℃）程度である。融点が低すぎると、精細な形状のパターンを形成するのが困難となる虞がある。
【００２２】
高融点金属粒子は、慣用の方法で製造でき、例えば、湿式還元法、電解法、アトマイズ法、水アトマイズ法などの各種製法によって製造できる。
【００２３】
（溶融金属粒子）
溶融金属粒子は、焼成温度で溶融し、かつ７００℃以下の融点を有する粒子であり、焼成温度で溶融するため、ペーストの焼成温度以下で焼成すると溶融して流動化することにより、導電部とセラミックス基板との接合性を向上できる。
【００２４】
溶融金属粒子を形成する金属は、焼成温度以下であり、かつ７００℃以下の融点を有していれば、特に限定されない。具体的には、前記金属としては、例えば、Ｍｇ、Ａｌ、Ｚｎ、Ｉｎ、Ｓｎ、Ｂｉ、Ｐｂ、Ｓｂなどが挙げられる。これらの金属は、単独で又は二種以上組み合わせて使用できる。金属粒子は、異種の金属粒子の組み合わせであってもよく、融点が焼成温度以下であり、かつ７００℃以下であれば、二種以上を組み合わせた合金で形成されていてもよい。これらの金属のうち、Ｉｎ、Ｓｎ及びＢｉからなる群より選択された少なくとも１種の金属又はこの金属を含む合金（特に金属単体）が好ましい。
【００２５】
溶融金属粒子の融点は、焼成温度以下であり、かつ７００℃以下であればよいが、４００℃以下が好ましく、例えば６０〜７００℃、好ましくは８０〜６００℃（例えば１００〜５００℃）、さらに好ましくは１２０〜４００℃（特に２００〜２５０℃）程度である。
【００２６】
７００℃以下の融点を有する溶融金属粒子（第１の溶融金属粒子）は、例えば、Ｍｇ粒子（融点６５１℃）、Ａｌ粒子（融点６６０℃）、Ｚｎ粒子（融点４１９℃）、Ｉｎ粒子（融点１５６℃）、Ｓｎ粒子（融点２３２℃）、Ｂｉ粒子（融点２７１℃）、Ｐｂ粒子（融点５２８℃）、Ｓｂ粒子（６３０℃）などであってもよい。また、第１の溶融金属粒子は、Ａｌ−Ｓｉ−Ｆｅ−Ｃｕ合金粒子、Ａｇ−Ｃｕ−Ｚｎ−Ｓｎ合金粒子などの合金粒子であってもよい。このような溶融金属粒子（合金粒子）としては、半田ペーストなどに用いられる半田粉末であってもよく、例えば、Ａｌ−１２Ｓｉ−０．８Ｆｅ−０．３Ｃｕ（融点５８０℃）、５８Ａｇ−２２Ｃｕ−１７Ｚｎ−５Ｓｎ（融点６５０℃）などが挙げられる。これら第１の溶融金属粒子は、単独で又は二種以上組み合わせて使用できる。
【００２７】
これら第１の溶融金属粒子のうち、流動性などの点から、Ｉｎ粒子、Ｓｎ粒子、Ｂｉ粒子が好ましく、精細なパターンを基板に強固に接合できる点から、Ｓｎ粒子が特に好ましい。
【００２８】
溶融金属粒子は、本発明の効果を損なわない範囲で、第１の溶融金属粒子に加えて、７００℃を超えて焼成温度以下の融点を有する金属粒子（第２の溶融金属粒子）をさらに含んでいてもよい。第２の溶融金属粒子と組み合わせることにより、第１の溶融金属粒子の流動性を調整でき、基板と導電部との接合性と精細なパターン形状とを両立できる。
【００２９】
第２の溶融金属粒子の融点は、例えば７００℃を超えて８８０℃以下、好ましくは７３０〜８５０℃、さらに好ましくは７５０〜８００℃程度である。
【００３０】
第２の溶融金属粒子としては、このような融点を有していれば特に限定されず、Ｂａ（融点７１７℃）やＣｅ（融点７８５℃）などの金属粒子であってもよいが、第１の溶融金属粒子との親和性を向上できるため、第１の溶融金属粒子に含まれる金属を含む合金粒子が好ましく、高融点金属粒子との濡れ性を向上できる点から、高融点金属粒子を形成する金属（Ｃｕ、Ａｇなど）を含む合金粒子も好ましい。なかでも、第１及び第２の溶融金属粒子共に高融点金属粒子を形成する金属（Ｃｕ、Ａｇなど）を含む合金で形成するのが特に好ましい。好ましい第２の溶融金属粒子としては、Ｃｕ及び／又はＡｇを含む合金（例えば、Ａｇ−Ｃｕ合金など）、例えば、ロウ材ペーストとして汎用される銀ロウ材７２Ａｇ−２８Ｃｕ（融点約７８０℃）などが挙げられる。
【００３１】
第１の溶融金属粒子と第２の溶融金属粒子との質量割合は、前者／後者＝１００／０〜１０／９０程度の範囲から選択でき、両粒子を組み合わせる場合は、例えば９０／１０〜２０／８０、好ましくは７０／３０〜３０／７０、さらに好ましくは６０／４０〜４０／６０程度である。第２の溶融金属粒子の割合が多すぎると、基板と導電部との接合力が低下する虞がある。
【００３２】
溶融金属粒子は、溶融状態にある合金に対して、ガスや空気、水などを吹き付けて粉砕と冷却凝固とを瞬時に行って粉末化する所謂アトマイズ法などにより作製できる。これらの方法のうち、真球状に近いミクロンオーダーの合金粒子が作製できる点から、水を吹き付ける水アトマイズ法により作製した粒子であってもよい。
【００３３】
溶融金属粒子の形状としては、例えば、球状（真球状又は略球状）、楕円体（楕円球）状、多角体形状（多角錘状、正方体状や直方体状など多角方形状など）、板状（扁平、鱗片又は薄片状など）、ロッド状又は棒状、繊維状、不定形状などが挙げられる。溶融金属粒子の形状は、通常、球状、楕円体状、多角体状、不定形状などである。
【００３４】
溶融金属粒子の中心粒径（Ｄ５０）は、例えば０．０１〜３０μｍ、好ましくは０．１〜２５μｍ、さらに好ましくは０．５〜２０μｍ（特に１〜１０μｍ）程度である。粒径が小さすぎると、粒子の作製における収率が著しく低下してコストが大幅に上昇する虞がある。反対に粒径が大きすぎると、微細パターン形成時における１粒子サイズの割合が高くなり、パターン内での均一性が低下して、パターン欠けやボイド、基板との接合の不均一などの不具合が生じる虞がある。また、メッシュスクリーンで印刷する場合には、メッシュ目詰まりの原因となる虞もある。
【００３５】
高融点金属粒子と溶融金属粒子との質量割合は、例えば、高融点金属粒子／溶融金属粒子＝９９／１〜１０／９０程度の範囲から選択でき、例えば９５／５〜３０／７０（例えば９０／１０〜４０／６０）、好ましくは８５／１５〜４５／５５、さらに好ましくは８０／２０〜５０／５０（特に７５／２５〜６０／４０）程度である。溶融金属粒子の割合が多すぎると、溶融合金の流動性を抑制しきれずに焼成収縮によるパターンエッジのめくれ上がりやパターン外への滲み出しに繋がり易い。反対に溶融金属粒子の割合が少なすぎる場合、セラミックス基板と活性金属成分との反応フィールドとなる固液接触界面が少なくなるので良好な接合が得られない虞がある。
【００３６】
（活性金属粒子）
活性金属粒子に含まれる活性金属としては、例えば、周期表第４Ａ族金属であるＴｉ、Ｚｒ、Ｈｆが挙げられる。これらの活性金属は、単独で又は二種以上組み合わせて使用できる。これらの活性金属のうち、焼成工程での活性に優れ、セラミックス基板と導電部との接合力を向上できる点から、Ｔｉ及び／又はＺｒが好ましく、Ｔｉが特に好ましい。
【００３７】
活性金属粒子は、活性金属を含んでいればよく、前記活性金属単体で形成されていてもよいが、焼成工程での活性に優れる点から、活性金属を含む化合物で形成されているのが好ましい。
【００３８】
活性金属を含む化合物としては、特に限定されないが、例えば、チタン化合物［例えば、ホウ化チタン（ＴｉＢ２）、水素化チタン（ＴｉＨ２）、硫化チタン（ＴｉＳ２）、四塩化チタン（ＴｉＣｌ４）など］、ジルコニウム化合物［例えば、ホウ化ジルコニウム（ＺｒＢ２）、水素化ジルコニウム（ＺｒＨ２）、硫化ジルコニウム（ＺｒＳ２）、四塩化ジルコニウム（ＺｒＣｌ４）、水酸化ジルコニウム（Ｚｒ（ＯＨ）４）など］、ハフニウム化合物［例えば、ホウ化ハフニウム（ＨｆＢ２）、水素化ハフニウム（ＨｆＨ２）、硫化ハフニウム（ＨｆＳ２）、四塩化ハフニウム（ＨｆＣｌ４）など］などが挙げられる。これらのうち、焼成工程での活性に優れる点から、水素化チタン（ＴｉＨ２）、ホウ化チタン（ＴｉＢ２）、水素化ジルコニウム（ＺｒＨ２）が好ましい。
【００３９】
これらの活性金属を含む活性金属粒子は、単独で又は二種以上組み合わせて使用でき、水素化チタン粒子、ホウ化チタン粒子及び水素化ジルコニウム粒子からなる群より選択された少なくとも１種が好ましい。
【００４０】
活性金属粒子の形状としては、例えば、球状（真球状又は略球状）、楕円体（楕円球）状、多角体形状（多角錘状、正方体状や直方体状など多角方形状など）、板状（扁平、鱗片又は薄片状など）、ロッド状又は棒状、繊維状、不定形状などが挙げられる。活性金属粒子の形状は、通常、球状、楕円体状、多角体状、不定形状などである。
【００４１】
活性金属粒子の中心粒径（Ｄ５０）は、例えば０．１〜１５μｍ（例えば１〜１５μｍ）、好ましくは０．５〜１０μｍ、さらに好ましくは１〜７μｍ（特に３〜６μｍ）程度である。粒径は、小さい方がペーストの均一性の面で好ましいが、小さすぎると、粒子の作製における収率が著しく低下し、経済性が低下する虞がある。反対に粒子径が大きすぎると、微細パターン形成時における１粒子サイズの割合が高くなり、パターン内での均一性が低下するため、パターン欠けやボイド、基板との接合の不均一などの不具合が生じ易い。また、メッシュスクリーンで印刷すると、メッシュ目詰まりを起こす虞がある。
【００４２】
活性金属粒子の割合は、高融点金属粒子及び溶融金属粒子の合計１００質量部に対して０．１〜５０質量部程度の範囲から選択でき、例えば０．３〜４０質量部(例えば０．５〜３０質量部）、好ましくは１〜２０質量部（例えば１．５〜４質量部）、さらに好ましくは２〜１０質量部（特に２．５〜５質量部）程度である。活性金属粒子の割合が少なすぎるとセラミックス基板との接合性が低下する虞がある。反対に多すぎると、メタライズ膜や充填ビア自体が脆くなる虞がある。
【００４３】
（有機ビヒクル）
有機ビヒクルは、金属粒子を含む導電性ペーストの有機ビヒクルとして利用される慣用の有機ビヒクル、例えば、有機バインダー及び／又は有機溶剤であってもよい。有機ビヒクルは、有機バインダー及び有機溶剤のいずれか一方であってもよいが、通常、有機バインダーと有機溶剤との組み合わせ（有機バインダーの有機溶剤による溶解物）である。
【００４４】
有機バインダーとしては、特に限定されず、例えば、熱可塑性樹脂（オレフィン系樹脂、ビニル系樹脂、アクリル系樹脂、スチレン系樹脂、ポリエーテル系樹脂、ポリエステル系樹脂、ポリアミド系樹脂、セルロース誘導体など）、熱硬化性樹脂（熱硬化性アクリル系樹脂、エポキシ樹脂、フェノール樹脂、不飽和ポリエステル系樹脂、ポリウレタン系樹脂など）などが挙げられる。これらの有機バインダーは、単独で又は二種以上組み合わせて使用できる。これらの有機バインダーのうち、焼成過程で容易に焼失し、かつ灰分の少ない樹脂、例えば、アクリル系樹脂（ポリメチルメタクリレート、ポリブチルメタクリレートなど）、セルロース誘導体（ニトロセルロース、エチルセルロース、ブチルセルロース、酢酸セルロースなど）、ポリエーテル系樹脂（ポリオキシメチレンなど）、ゴム類（ポリブタジエン、ポリイソプレンなど）などが汎用され、熱分解性などの点から、ポリ（メタ）アクリル酸メチルやポリ（メタ）アクリル酸ブチルなどのポリ（メタ）アクリル酸Ｃ１−１０アルキルエステルが好ましい。
【００４５】
有機溶剤としては、特に限定されず、ペーストに適度な粘性を付与し、かつペーストを基板に塗布した後に乾燥処理によって容易に揮発できる有機化合物であればよく、高沸点の有機溶剤であってもよい。このような有機溶剤としては、例えば、芳香族炭化水素（パラキシレンなど）、エステル類（乳酸エチルなど）、ケトン類（イソホロンなど）、アミド類（ジメチルホルムアミドなど）、脂肪族アルコール（オクタノール、デカノール、ジアセトンアルコールなど）、セロソルブ類（メチルセロソルブ、エチルセロソルブなど）、セロソルブアセテート類（エチルセロソルブアセテート、ブチルセロソルブアセテートなど）、カルビトール類（カルビトール、メチルカルビトール、エチルカルビトールなど）、カルビトールアセテート類（エチルカルビトールアセテート、ブチルカルビトールアセテートなど）、脂肪族多価アルコール類（エチレングリコール、ジエチレングリコール、ジプロピレングリコール、ブタンジオール、トリエチレングリコール、グリセリンなど）、脂環族アルコール類［例えば、シクロヘキサノールなどのシクロアルカノール類；テルピネオール、ジヒドロテルピネオールなどのテルペンアルコール類（モノテルペンアルコールなど）など］、芳香族アルコール類（メタクレゾールなど）、芳香族カルボン酸エステル類（ジブチルフタレート、ジオクチルフタレートなど）、窒素含有複素環化合物（ジメチルイミダゾール、ジメチルイミダゾリジノンなど）などが挙げられる。これらの有機溶剤は、単独で又は二種以上組み合わせて使用できる。これらの有機溶剤のうち、ペーストの流動性などの点から、テルピネオールなどの脂環族アルコール、ブチルカルビトールアセテートなどのＣ１−４アルキルカルビトールアセテート類が好ましい。
【００４６】
有機バインダーと有機溶剤とを組み合わせる場合、有機バインダーの割合は、有機溶剤１００質量部に対して、例えば１〜２００質量部、好ましくは１０〜１００質量部、さらに好ましくは３０〜８０質量部程度であり、有機ビヒクル全体に対して５〜８０質量％、好ましくは１０〜５０質量％、さらに好ましくは１５〜４０質量％程度である。
【００４７】
有機ビヒクルの体積割合は、導電性ペーストの体積全体に対して、例えば１０〜８０質量％、好ましくは２０〜７５質量％、さらに好ましくは３０〜７０質量％程度である。有機ビヒクルの質量割合は、導電成分（高融点金属粒子、溶融金属粒子及び活性金属粒子の総量）１００質量部に対して、例えば１〜２００質量部、好ましくは５〜１５０質量部、さらに好ましくは１０〜１００質量部程度である。
【００４８】
（他の成分）
導電性ペーストは、本発明の効果を損なわない範囲で、慣用の添加剤をさらに含んでいてもよい。慣用の添加剤としては、例えば、無機バインダー（ガラスフリットなど）、硬化剤（アクリル系樹脂の硬化剤など）、着色剤（染顔料など）、色相改良剤、染料定着剤、光沢付与剤、金属腐食防止剤、安定剤（酸化防止剤、紫外線吸収剤など）、界面活性剤又は分散剤（アニオン性界面活性剤、カチオン性界面活性剤、ノニオン性界面活性剤、両性界面活性剤など）、分散安定化剤、粘度調整剤又はレオロジー調整剤、保湿剤、チクソトロピー性賦与剤、レベリング剤、消泡剤、殺菌剤、充填剤などが挙げられる。これらの他の成分は、単独で又は二種以上組み合わせて使用できる。他の成分の割合は、成分の種類に応じて選択でき、通常、導電性ペースト全体に対して１０質量％以下（例えば０．０１〜１０質量％）程度である。さらに、本発明の導電性ペーストは、ガラスフリットなどの無機バインダーを含んでいなくてもよい。
【００４９】
［電子基板の製造方法］
本発明の電子基板（導電部付セラミックス基板）は、セラミックス基板に前記導電性ペーストを付着させる付着工程、前記セラミックス基板に付着した前記導電性ペーストを焼成して導電部を形成する焼成工程を経て得られる。
【００５０】
付着工程において、導電性ペーストの付着方法は、電子基板の種類に応じて選択でき、表面メタライズド基板やスルーホール壁面メタライズド基板では、基板の表面や貫通孔（スルーホール）の内壁に導電性ペーストを塗布してもよく、ビア充填基板では表裏貫通穴に対して導電性ペーストを充填（ビア充填）してもよい。本発明の導電性ペーストは、焼成時に収縮しないため、いずれの種類の電子基板であっても焼成後に形状を保持できる。
【００５１】
導電性ペーストの塗布や充填方法としては、例えば、スクリーン印刷法、インクジェット印刷法、凹版印刷法（例えば、グラビア印刷法など）、平版印刷法、オフセット印刷法、フレキソ印刷法などの印刷法やこれらの印刷法を組み合わせた印刷法、スピンコート法、ディップ法、ロール圧入法、スギージ圧入法、プレス圧入法などの直接圧入法などが挙げられる。これらの方法のうち、スクリーン印刷法などが好ましい。
【００５２】
基板に付着させたペーストは、焼成処理の前に、自然乾燥してもよいが、加熱して乾燥してもよい。加熱温度は、有機溶媒の種類に応じて選択でき、例えば５０〜２００℃、好ましくは８０〜１８０℃、さらに好ましくは１００〜１５０℃程度である。加熱時間は、例えば１分〜３時間、好ましくは５分〜２時間、さらに好ましくは１０分〜１時間程度である。
【００５３】
焼成工程において、焼成温度は、導電性ペースト中の高融点金属粒子の焼結温度以上であればよい。焼成温度（最高到達温度）は５００℃以上であってもよく、例えば７５０〜１０００℃（例えば７８０〜９８０℃）、好ましくは８００〜９５０℃、さらに好ましくは８５０〜９３０℃（特に８８０〜９２０℃）程度である。焼成時間（最高到達温度での焼成時間）は、例えば１分〜３時間、好ましくは３分〜１時間、さらに好ましくは５〜３０分程度である。焼成温度が低すぎると、反応が十分に進まず基板との接合力が弱くなる虞がある。反対に焼成温度が高すぎると、溶融成分の流動性が高くなって、メクレ上がりや収縮、にじみ出しなどが生じてパターン性が低下する虞がある。
【００５４】
なお、焼成の雰囲気は、金属粒子の種類に応じて選択でき、特に限定されず、空気中、非酸化性ガス（例えば、窒素ガスなど）、不活性ガス（例えば、アルゴンガス、ヘリウムガスなど）雰囲気中、真空雰囲気中のいずれでもあってもよいが、電子基板を高い生産性で製造できる点から、非酸化性ガス雰囲気中や不活性ガス雰囲気中が好ましい。特に、本発明では、窒素ガス雰囲気中であっても、パターンを強固に基板に接合できるため、窒素雰囲気中が特に好ましい。
【００５５】
焼成（特に窒素雰囲気中での焼成）は、バッチ炉又はベルト搬送式のトンネル炉を用いて行ってもよい。
【００５６】
焼成して得られた導電部（メタライズド膜やビア充填部）は、その表面を物理的又は化学的に研磨してもよい。物理的な研磨方法としては、例えば、バフ研磨、ラップ研磨、ポリッシング研磨などが挙げられる。化学的な研磨方法（表面処理方法）としては、例えば、過硫酸ナトリウム水溶液などで最表面をソフトエッチングする方法などが挙げられる。
【００５７】
物理的又は化学的に研磨した後、メタライズ膜やビア充填部表面をメッキしてもよい。メッキ方法としては、電解・無電解を問わず、各種のメッキ方法を利用できる。さらに、メッキ層の金属種も幅広く選択できる。例えば、はんだ接合性やワイヤーボンド性、バンプ接合性などを向上するために、ニッケル金メッキ、ニッケルパラジウム金メッキ、錫メッキ、はんだメッキであってもよく、増膜して抵抗値を下げるため、銅メッキであってもよく、反射率を高めるために、銀メッキであってもよい。
【００５８】
さらに、前記メタライズ膜又はビア充填部に、銅ペーストや銀ペーストなどの汎用の導電ペーストを重ねて増膜してもよい。
【００５９】
さらに、電子基板がビア充填基板又はスルーホール壁面メタライズド基板である場合、ビア充填部や壁面メタライズド膜は、基板表裏導通や熱伝導性向上の目的で設けられるが、基板表面に形成される電極・配線パターンは、本発明の導電性ペーストであってもよいが、汎用の導電性ペーストであってもよい。例えば、ビア充填基板において、ビア充填部のみ本発明の導電性ペーストで形成し、表面電極や配線はスパッタリングやメッキ法で形成してもよい。
【００６０】
［電子基板］
本発明の電子基板は、前記製造方法によって得られ、セラミックス基板と、焼成温度以上の融点を有する高融点金属と、焼成温度で溶融し、かつ７００℃以下の融点を有する溶融金属と、活性金属とを含む導電部とを備えている。
【００６１】
セラミックス基板の材質としては、活性金属が反応できるセラミックスであればよく、例えば、金属酸化物（石英、アルミナ又は酸化アルミニウム、ジルコニア、サファイア、フェライト、酸化亜鉛、酸化ニオブ、ムライト、ベリリアなど）、酸化ケイ素（二酸化ケイ素など）、金属窒化物（窒化アルミニウム、窒化チタンなど）、窒化ケイ素、窒化ホウ素、窒化炭素、金属炭化物（炭化チタン、炭化タングステンなど）、炭化ケイ素、炭化ホウ素、金属複酸化物［チタン酸金属塩（チタン酸バリウム、チタン酸ストロンチウム、チタン酸鉛、チタン酸ニオブ、チタン酸カルシウム、チタン酸マグネシウムなど）、ジルコン酸金属塩（ジルコン酸バリウム、ジルコン酸カルシウム、ジルコン酸鉛など）など］などが挙げられる。これらのセラミックスは単独で又は二種以上組み合わせて使用できる。
【００６２】
これらのセラミックス基板のうち、電気電子分野で信頼性が高い点から、アルミナ基板、アルミナ−ジルコニア基板、窒化アルミニウム基板、窒化珪素基板、炭化珪素基板が好ましく、さらに耐熱性が高く、Ｃｕ粒子やＡｇ粒子などの高融点金属との接合力の向上効果が大きい点から、アルミナ基板、窒化アルミニウム基板、窒化珪素基板が特に好ましい。
【００６３】
セラミックス基板の厚みは、用途に応じて適宜選択すればよく、例えば０．００１〜１０ｍｍ、好ましくは０．０１〜５ｍｍ、さらに好ましくは０．０５〜３ｍｍ（特に０．１〜１ｍｍ）程度であってもよい。
【実施例】
【００６４】
以下に、実施例に基づいて本発明をより詳細に説明するが、本発明はこれらの実施例によって限定されるものではない。以下の例において、実施例で使用した材料及び評価用基板のパターン、得られた電子基板の評価方法を以下に示す。
【００６５】
［使用した材料］
（高融点金属粒子）
Ｃｕ粒子：中心粒径０．５μｍの銅粒子、融点１０８５℃
Ａｇ粒子：中心粒径０．５μｍの銀粒子、融点９６２℃
Ｎｉ粒子：中心粒径０．７μｍのニッケル粒子、融点１４５５℃。
【００６６】
（溶融金属粒子）
Ｓｎ粒子：中心粒径８μｍの錫粒子、融点２３２℃
Ｂｉ粒子：中心粒径１６μｍのビスマス粒子、融点２７１℃
Ｉｎ粒子：中心粒径２５μｍのインジウム粒子、融点１５６℃
Ｚｎ粒子：中心粒径７μｍの亜鉛粒子、融点４１９℃
Ａｌ粒子：中心粒径７μｍのアルミニウム粒子、融点６６０℃
ＡｇＣｕＺｎＳｎ粒子：中心粒径５μｍの５８Ａｇ−２２Ｃｕ−１７Ｚｎ−５Ｓｎ合金粒子、融点６５０℃
ＡｇＣｕ粒子：中心粒径５μｍの７２Ａｇ−２８Ｃｕ合金粒子、融点７８０℃。
【００６７】
（活性金属粒子）
水素化チタン（ＴｉＨ２）粒子：中心粒径６μｍの水素化チタン粒子
水素化ジルコニウム（ＺｒＨ２）粒子：中心粒径５μｍの水素化ジルコニウム粒子。
【００６８】
（有機ビヒクル）
有機バインダー：ポリブチルメタクリレート
有機溶剤：テルピネオール。
【００６９】
［評価用基板のパターン］
５０．８ｍｍ×５０．８ｍｍのセラミックス基板の表面に、２ｍｍ×２ｍｍサイズの正方形パターンを縦横並べて配置したサンプルを評価基板とした。パターン間は、電気めっきができるように細線で連結した。
【００７０】
［電子基板の評価］
（パターン形状）
焼成後の電子基板の外観（２ｍｍ×２ｍｍサイズの正方形パターン）を目視及びルーペ（１５倍）で観察し、形状が変形せずに保持されていたパターンについては、さらに画像測定し、以下の基準で評価した。
【００７１】
×（エッジめくれ）：パターンのエッジ部分がめくれ上がっている
×（収縮）：パターンのエッジ部分はめくれ上がっていないが、正方形が崩れてエッジ部が丸くなったり、サイズダウンしている
○（良好）：２ｍｍ×２ｍｍパターンの形状が変形せずに保持されているが、さらに画像測定すると、１．９７ｍｍ×１．９７ｍｍ〜２．０３ｍｍ×２．０３ｍｍの範囲にはない
◎（特に良好）：２ｍｍ×２ｍｍパターンの形状が変形せずに保持されており、さらに画像測定において２ｍｍ×２ｍｍパターンのサイズがほとんど変わることなく、１．９７ｍｍ×１．９７ｍｍ〜２．０３ｍｍ×２．０３ｍｍの範囲にある。
【００７２】
（ピール強度試験及び破壊状態）
パターン形状の良好な電子基板についてピール強度試験を行った。錫メッキ銅線（ピール線）を２ｍｍ×２ｍｍの正方形パターンの上面に沿わせて（正方形の中心部を通り、辺に平行に沿わせて）はんだ付けした後、ピール線を２ｍｍパターンの外側で９０度折り曲げ、基板面に対して垂直上方に引っ張り上げて膜を引き剥がしてピール強度を測定した。破壊の際の最も高い強度をピール強度として記録した。また、試験後の破壊場所を観察し、破壊状態を以下の基準で評価した。
【００７３】
◎（基板破壊）：基板がえぐりとられるように破壊し、かつピール強度が４ｋｇ以上
○（基板破壊）：基板がえぐりとられるように破壊し、かつピール強度が２ｋｇ以上４ｋｇ未満
○（界面破壊）：基板とメタライズ膜との界面で破壊し、かつピール強度が２ｋｇ以上
×（界面破壊）：基板とメタライズ膜との界面で破壊し、かつピール強度が２ｋｇ未満
×（膜内破壊）：メタライズ膜がボソボソで膜の内部で破壊し、かつピール強度が２ｋｇ未満。
【００７４】
（総合判定）
パターン形状の評価結果及びピール強度試験の評価結果について、以下の基準で総合評価した。
【００７５】
◎：パターン形状とピール強度の判定がいずれも「◎」
○：パターン形状とピール強度の判定がいずれも「○」、あるいは一方が「◎」でもう一方が「○」
×：パターン形状とピール強度の判定のいずれかが「×」。
【００７６】
実施例１
表１に示す組成で調製したペースト１をスクリーン印刷で前記評価パターンに印刷した後、窒素置換したトンネル炉で焼成した。セラミックス基板としては窒化アルミニウム基板を用いた。焼成は最高温度９００℃にて行い、この温度を１０分間保持し、昇温降温含めた炉への投入から回収までの時間は約６０分間とした。炉から出てきた焼成後の基板のメタライズ膜を観察したところ良好な形状であった。焼成後のメタライズ膜の表面をバフ研磨した後、表面に電解ニッケル金メッキを施した。得られた電子基板のピール強度試験に供したところ、破壊モードが基板破壊となり、基板とメタライズ膜とは基板強度以上に高い強度で接合されており、十分な接合性を示した。
【００７７】
実施例２〜３
ペーストは変更せず、セラミックス基板の種類をアルミナ又は窒化珪素に変更する以外は実施例１と同様にして電子基板を得た。得られた電子基板は、パターン形状、ピール試験ともに良好な結果であった。特に、窒化珪素で形成されたセラミックス基板を用いた実施例３で得られた電子基板は、パターン形状、ピール試験ともに実施例１と同一の良好な結果であった。しかし、実施例１との相対的な評価では、実施例２はピール強度が若干低下した。
【００７８】
実施例４〜８
ペースト１の代わりに表１に示すペースト２〜６を用いて、ペースト中の溶融金属粒子を変更する以外は実施例１と同様にして電子基板を得た。得られた電子基板は、パターン形状、ピール試験ともに良好な結果であった。しかし、実施例１との相対的な評価では、実施例４、６〜８はピール強度が若干低下し、実施例５はパターン形状が若干低下した。
【００７９】
実施例９
ペースト１の代わりに表１に示すペースト７を用いて、ペースト中の溶融金属粒子を表１に示す２種類の溶融金属粒子に置き換える以外は実施例１と同様にして電子基板を得た。得られた電子基板は、パターン形状、ピール試験ともに良好な結果であった。実施例１との相対的な評価では、実施例９はピール強度が若干低下したが、実施例４と同一の結果であった。
【００８０】
実施例１０〜１１
ペースト１の代わりに表１に示すペースト８及び９を用いて、ペースト中の高融点金属粒子を変更する以外は実施例１と同様にして電子基板を得た。得られた電子基板は、パターン形状、ピール試験ともに実施例１と同一の良好な結果であった。
【００８１】
実施例１２
ペースト１の代わりに表１に示すペースト１０を用いて、ペースト中の活性金属粒子を変更する以外は実施例１と同様にして電子基板を得た。得られた電子基板は、パターン形状、ピール試験ともに良好な結果であった。しかし、実施例１との相対的な評価では、ピール強度が若干低下した。
【００８２】
実施例１３〜１４
ペースト１の代わりに表１に示すペースト１１及び１２を用いて、ペースト中の高融点金属粒子と溶融金属粒子との割合を変更する以外は実施例１と同様にして電子基板を得た。得られた電子基板は、パターン形状、ピール試験ともに良好な結果であった。しかし、実施例１との相対的な評価では、実施例１３ではピール強度が若干低下し、実施例１４ではパターン形状が若干低下した。
【００８３】
実施例１５〜１６
ペースト１の代わりに表１に示すペースト１３及び１４を用いて、ペースト中の高融点金属粒子及び溶融金属粒子の合計量に対する活性金属粒子の割合を変更する以外は実施例１と同様にして電子基板を得た。得られた電子基板は、パターン形状、ピール試験ともに良好な結果であった。しかし、実施例１との相対的な評価では、ピール強度が若干低下した。
【００８４】
比較例１〜３
ペースト１の代わりに表１に示すペースト１５〜１７を用いて、溶融金属粒子として融点７００℃以下の金属を用いずに融点７８０℃のＡｇ−Ｃｕ合金粒子のみを用いて変量する以外は実施例１と同様にして電子基板を得た。比較例１ではパターン形状は良好であったが、ピール強度が低く、十分な接合が得られなかった。Ａｇ−Ｃｕ合金粒子の割合を増加するにつれて、パターン形状が低下し、エッジめくれや収縮が生じた。これらの結果から、融点の高い溶融成分のみではパターン形状も良好で基板との接合性も優れた電子基板は得られなかった。
【００８５】
実施例及び比較例で得られた電子基板の評価結果を表２に示す。
【００８６】
【表１】
2018107126.tif 000002
【００８７】
【表２】
2018107126.tif 000003
【産業上の利用可能性】
【００８８】
本発明の導電性ペーストは、回路基板、電子部品、半導体パッケージの基板などに利用でき、電子基板の導電部を形成するためのペーストとして特に有効に利用できる。